Procédé de traitement de masse noire de batterie et de préparation d'une anode de graphite régénérée, comprenant les étapes suivantes : S1 : décharge, démontage et broyage d’une batterie au lithium-ion usagée pour obtenir un matériau broyé, et trempage du matériau broyé dans une solution d'imprégnation, où la solution d’imprégnation est l’une d’une solution de phosphate ou d’une solution de borate ou les deux ; S2 : soumission du matériau trempé à une séparation solide-liquide, et séchage d’un matériau solide résultant pour obtenir un matériau séché ; S3 : mélange du matériau séché avec un sel fondu, chauffage du mélange à une température de 310 °C à 350 °C pour réaction, puis tamisage à la température de chauffage pour obtenir une barbotine de sel fondu de taille inférieure et une feuille de cuivre et/ou d'aluminium de taille supérieure, où le sel fondu est au moins l'un du nitrate de potassium ou du nitrate de sodium ; S4 : soumission de la barbotine de sel fondu de taille inférieure à une séparation solide-liquide à la température chauffée de l'étape S3 pour obtenir du sel fondu et de la masse noire ; et S5 : mélange de la masse noire avec une liqueur acide et un réducteur pour réaction de lixiviation, réalisation d’une séparation solide-liquide pour obtenir le lixiviat et le résidu de lixiviation, et soumission du résidu de lixiviation à une calcination exempte d’oxygène pour obtenir l'anode de graphite régénérée. Procédé selon la revendication 1, dans lequel, à l’étape S1, le matériau broyé présente une taille de particule inférieure ou égale à 5 cm. Procédé selon la revendication 1, dans lequel, à l’étape S1, un rapport solide/liquide entre le matériau broyé et la solution d'imprégnation est de 0,2 g/mL à 1,0 g/mL, et la solution d'imprégnation est une solution de phosphate dont la concentration est de 0,2 g/mL à 0,5 g/mL et/ou une solution de borate dont la concentration est de 0,2 g/mL à 0,5 g/mL. Procédé selon la revendication 1, dans lequel, à l'étape S1, la solution de phosphate est au moins l'une parmi une solution de dihydrogénophosphate de potassium ou une solution de dihydrogénophosphate de sodium ; et la solution de borate est au moins l'une parmi une solution de tétraborate de potassium ou une solution de tétraborate de sodium. Procédé selon la revendication 1, dans lequel, à l'étape S1, une température pour le trempage est de 60 °C à 75 °C ; et une durée pour le trempage est de 2,0 h à 3,0 h. Procédé selon la revendication 1, dans lequel, à l'étape S3, un rapport massique entre le matériau séché et le sel fondu est de 1:(1,5 à 3,0). Le procédé selon la revendication 1, dans lequel, à l’étape S3, une taille de maille pour le tamisage est de 2 mm à 3 mm. Procédé selon la revendication 1, dans lequel, à l'étape S5, un rapport solide/liquide entre la masse noire et la liqueur acide est de 1,0 g : (3,0 à 5,0) mL, et la liqueur acide a une concentration de 0,1 mol/L à 1 mol/L. Procédé selon la revendication 1, dans lequel, à l’étape S5, une température pour la calcination exempte d’oxygène est de 700 °C à 900 °C. Utilisation de l'anode de graphite régénérée préparée par le procédé selon l'une quelconque des revendications 1 à 9 dans une batterie au lithium-ion.